СКУЛЬПТУРНЫЙ МАТЕРИАЛ
SCULPTURAL MATERIAL

Изобретение относится к составам материалов для изготовления настольной скульптуры, мелких фигурок.
Известен материал, включающий гипс, воду. Водогипсовое отношение составляет 0,5-1 [1]. Такой материал используется при лепных работах, однако он не предназначен для изготовления мелких предметов с четкими рельефными линиями.
Задача изобретения состоит в получении материала, пригодного для изготовления мелких предметов с четкими рельефными линиями.
Технический результат достигается тем, что скульптурный материал, включающий гипс и воду, дополнительно содержит молотый тальк при следующем соотношении компонентов, мас.%: гипс 41-42; вода 24-26; молотый тальк 32-35.
Для получения скульптурного материал могут быть использованы составы, приведенные в таблице.
Таблица
Компоненты
Содержание, мас.% в составах
№1
№2
Гипс
41
42
Вода
24
26
Молотый тальк
35
32
Для изготовления скульптурного материала возможно использование гипса марок Г-5 - Г-7, супергипса, эстрихгипса, вяжущих повышенной водостойкости из фосфогипса. Предпочтительно использование нормальнотвердеющего гипса, характеризующегося тонкостью помола - остатком на сите №02 - не более 1%.
Ниже приведен пример получения скульптурного материала.
Подготавливают и смешивают гипс марки Г-7, молотый тальк. Сухие компоненты всыпают в емкость с водой и все тщательно перемешивают. Полученную смесь выкладывают в предварительно смазанные (вазелином) металлические формы. Через 6 ч готовые изделия извлекают из форм, просушивают при температуре 25°С.
Мелкие предметы, скульптуры, полученные из такого материала, отличаются четкими рельефными линиями.
Источники информации
1. Сенаторов Н.Я. и др. Лепные работы. - М.: Высш. шк., 1987. - С.65-67.